(57)【要約】【課題】導電性付与能力に優れたカーボンブラック、その製造方法、導電性組成物を提供する。【解決手段】（１）カーボン球状粒子の連鎖部と（２）カーボン棒状粒子の連鎖部とが連結された鎖状体を含むカーボンブラックで、そのカーボンブラックを、アセチレンガスと、炭化水素と、カーボンナノチューブ化触媒とを含む混合原料を、炭化水素の熱分解温度以上の高温場に供給し、熱処理することにより、又は、アセチレンガスの熱分解中に、及び／又はアセチレンガスを熱分解させた状態で、カーボンナノチューブ化触媒を含む炭化水素を供給し、炭化水素の熱分解温度以上の温度で熱処理することにより製造する。【選択図】図１【特許請求の範囲】
【請求項１】
（１）カーボン球状粒子の連鎖部と（２）カーボン棒状粒子の連鎖部とが連結された鎖状体を含むカーボンブラック。
【請求項２】
カーボン球状粒子の連鎖部がアセチレンブラックを、カーボン棒状粒子の連鎖部がアセチレンブラック以外のカーボンブラックを含む請求項１に記載のカーボンブラック。
【請求項３】
請求項１又は２に記載のカーボンブラックと、該カーボンブラック以外のカーボンブラックとを含有するカーボンブラック粉末。
【請求項４】
請求項１又は２に記載のカーボンブラックを、カーボンブラック粉末に対して１０質量％以上含有する請求項３に記載のカーボンブラック粉末。
【請求項５】
アセチレンガスと、炭化水素と、カーボンナノチューブ化触媒とを含む混合原料を、該炭化水素の熱分解温度以上の高温場に供給し、該混合物を熱処理する、カーボンブラックの製造方法。
【請求項６】
アセチレンガスの熱分解中に、及び／又はアセチレンガスを熱分解させた状態で、カーボンナノチューブ化触媒を含む炭化水素を供給し、得られた混合物を、該炭化水素の熱分解温度以上の温度で熱処理する、カーボンブラックの製造方法。
【請求項７】
請求項１又は２に記載されたカーボンブラック、又は請求項３又は４に記載されたカーボンブラック粉末を、樹脂及び／又はゴムに含有させてなる組成物。
【発明の詳細な説明】
【技術分野】
【０００１】
本発明は、カーボンブラック、その製造方法および用途に関する。
【背景技術】
【０００２】
従来、例えばゴム、樹脂等にカーボンブラック含有させ導電性を付与させることが行われている。特に、アセチレンブラックはカーボン球状粒子の連鎖構造を有するため、一般のカーボンブラックに比べて導電性付与能力に優れているため広く使用されている。しかし、樹脂等に一段と高い導電性を付与することが要求されている今日、樹脂等の本来の物性を低下させないでカーボンブラックを配合できる最大量はほぼ決まっているので、この要求を満たすには、導電性付与能力に一段と優れたカーボンブラックを開発すること以外には良策がない状況下にある。
【発明の開示】
【発明が解決しようとする課題】
【０００３】
登録商標ケッチェンブラック（ケッチェン・ブラック・インターナショナル社製）は、アセチレンブラックの約２倍の導電性付与能力があるといわているが極めて高価である。本発明の目的は、登録商標ケッチェンブラックに匹敵する導電性付与能力を有するカーボンブラックと、その製造方法と、それを樹脂及び／又はゴムに配合させた組成物を提供することである。
【課題を解決するための手段】
【０００４】
本発明は、（１）カーボン球状粒子の連鎖部と（２）カーボン棒状粒子の連鎖部とが連結された鎖状体を含むカーボンブラックを提供する。この場合において、カーボン球状粒子の連鎖部がアセチレンブラックを、カーボン棒状粒子の連鎖部がアセチレンブラック以外のカーボンブラックを含むことが好ましい。
【０００５】
また、本発明は、上記カーボンブラックと、上記該カーボンブラック以外のカーボンブラックとを含有するカーボンブラック粉末を提供する。この場合において、上記カーボンブラックをカーボンブラック粉末に対して１０質量％以上含有することが好ましい。
【０００６】
また、本発明は、アセチレンガスと、炭化水素と、カーボンナノチューブ化触媒とを含む混合原料を、該炭化水素の熱分解温度以上の高温場に供給し、該混合物を熱処理する、カーボンブラックの製造方法を提供する。また、本発明は、アセチレンガスの熱分解中に、及び／又はアセチレンガスを熱分解させた状態で、カーボンナノチューブ化触媒を含む炭化水素を供給し、得られた該混合物を、該炭化水素の熱分解温度以上の温度で熱処理する、カーボンブラックの製造方法を提供する。
【０００７】
さらに、本発明は、本発明のカーボンブラック又はカーボンブラック粉末を、樹脂及び／又はゴムに含有させてなる組成物を提供する。
【発明の効果】
【０００８】
本発明のカーボンブラック又はカーボンブラック粉末は、従来のアセチレンブラックよりも導電性付与能力に優れている。その結果、カーボン又はカーボン粉末の樹脂等への配合量を従来のアセチレンブラックよりも少なくしても、従来と同等の導電性を有する樹脂及び／又はゴムを含む組成物を提供することができる。また、本発明のカーボンブラックの製造方法によれば、本発明のカーボンブラック又は本発明のカーボンブラック粉末を容易に製造することができる。
【発明を実施するための最良の形態】
【０００９】
本発明のカーボンブラックは、図１、２に示したように、カーボン球状粒子の連鎖部（１）とカーボン棒状粒子の連鎖部（２）とが連結された鎖状体を含んでいる。本発明のカーボンブラックは、アセチレンブラックがカーボン球状粒子の連鎖部（１）のみから構成されているのと比べて特異な構造である。カーボン球状粒子の連鎖部（１）は、従来のアセチレンブラックの連鎖構造と同様に、好ましくは１０〜２００ｎｍ、特に好ましくは２０〜１００ｎｍのカーボン球状粒子の複数個が連鎖した構造であることが好ましい。一方、カーボン棒状粒子の連鎖部（２）は、長さが好ましくは０．１〜１０００μｍ、特に好ましくは０．２〜１００μｍで、長短径比が好ましくは２以上、特に好ましくは５以上の繊維状粒子の複数個が連鎖した構造であることが好ましい。
【００１０】
カーボン球状粒子の連鎖部（１）とカーボン棒状粒子の連鎖部（２）との結合部は、少なくとも一カ所あればよい。カーボン球状粒子の連鎖部（１）の長さは、一個の鎖状体中の全長に対し、５〜９９％であることが好ましく、特に１０〜９５％であることが好ましい。また、カーボン球状粒子の連鎖部を含むカーボンブラックがアセチレンブラックを含み、カーボン棒状粒子の連鎖部を含むカーボンブラックがアセチレンブラック以外のカーボンブラックを含むカーボンブラックが好ましい。本発明のカーボンブラックは、後述する本発明のカーボンブラックの製造方法によって製造することができる。
【００１１】
本発明のカーボンブラック粉末は、本発明のカーボンブラックと、このカーボンブラック以外のカーボンブラックとの混合物を含むものである。本発明のカーボンブラック以外のカーボンブラックとしては、例えばアセチレンブラック、ファーネスブラック、ケッチェンブラック、更には本発明に係るカーボンブラックの繊維状部（２）のみから構成されているカーボンブラック等を例示することができる。本発明のカーボンブラック粉末は、本発明のカーボンブラックをカーボンブラック粉末の質量に対して１０〜１００質量％、特に２０〜１００質量％含有することが好ましい。
【００１２】
本発明のカーボンブラック粉末は、本発明のカーボンブラックを製造し、それと本発明のカーボンブラック以外のカーボンブラックとを混合して製造することができる。また、後述する本発明のカーボンブラックの製造方法において、その条件を選ぶことによっても製造することができる。
【００１３】
本発明のカーボンブラックの製造方法は、アセチレンガスと、炭化水素と、カーボンナノチューブ化触媒とを含む混合原料を、炭化水素の熱分解温度以上の高温場に供給し、熱処理するものである。炭化水素としては、例えばメタン，エタン，プロパン，ブタン等の飽和炭化水素、例えばエチレン，プロピレン，ブテン，ブタジエン等の２重結合を有する不飽和炭化水素、例えばアセチレン，プロピン，ブチン等の３重結合を有する不飽和炭化水素、例えばベンゼン，トルエン，キシレン等の芳香族炭化水素などを用いることができる。中でも、芳香族炭化水素が常温で液体でありナノチューブ化触媒と事前に混合調整しやすいので特に好ましい。
【００１４】
また、ナノチューブ化触媒としては、例えばＣｏ，Ｎｉ，Ｆｅ，Ｍｏ，Ｓ，Ｖ，Ｃｒ等の微粒子を用いることができる。中でも、フェロセンやチオフェン等の有機物質はベンゼン等の芳香族炭化水素に可溶なため取り扱いが容易で、しかも化合物中に含まれる元素が原子サイズのため反応場中では微粒子よりも触媒として有効に作用するので特に好ましい。
【００１５】
アセチレンガスと、炭化水素と、ナノチューブ化触媒とを含む混合原料の各成分の割合の一例を示せば、アセチレンガスが４０〜９９質量％、アセチレンガス以外の炭化水素が１〜６０質量％、ナノチューブ化触媒が炭化水素１００質量部に対し５〜２０質量部である。高温場の温度の一例は５００〜２０００℃である。
【００１６】
本発明の製造方法においては、アセチレンガスの熱分解中に、及び／又はアセチレンガスを熱分解させた状態で、炭化水素を供給し、炭化水素の熱分解温度以上の温度で熱処理することが望ましい。
【００１７】
カーボン棒状粒子の連鎖部（２）は通常５００〜２０００℃で生成するが、低温ほど生成し易い性質を有するので、５００〜１７００℃、特に５００〜１５００℃で生成させることが好ましい。一方、アセチレンガスの熱分解温度（すなわちカーボン球状粒子の連鎖部（１）の生成温度）は約２０００℃である。そのため、アセチレンガスと、炭化水素と、ナノチューブ化触媒を混合し、その混合原料を高温場に供給するよりも、あるいはナノチューブ化触媒を含む炭化水素をアセチレンガスの熱分解中に供給するよりも、まずはアセチレンガスを高温場に供給し熱分解させてカーボン球状粒子の連鎖部（１）を生成させ、ナノチューブ化触媒を含む炭化水素を同一反応容器内の５００℃〜２０００℃の領域に供給しカーボン棒状連鎖部を生成させ、それぞれを同一反応容器内で連結，成長させることが好ましい。
【００１８】
たとえば、従来のアセチレンガスの製造装置（例えば特開昭５６−９３７６５号公報）を用い、縦型熱分解炉の上方からアセチレンガスを供給し、その周辺の温度５００〜２０００℃の任意の部分から、ガス化されたナノチューブ化触媒を含む炭化水素を、例えば水素等のキャリアガスに同伴させて供給することが好ましい。とくに、ガス化されたナノチューブ化触媒を含む炭化水素をアセチレン供給部よりも更に上方部から供給すると、その部分はアセチレンガスの熱分解温度場よりも低い温度領域であるので、より効率的にカーボン棒状粒子の連鎖部を生成させることができる。しかも、その後、カーボン棒状粒子の連鎖部は炉内を流下し、アセチレンガスの熱分解領域においてカーボン球状粒子の連鎖部と接触し、カーボン棒状粒子の連鎖部の生成領域よりもより高温領域を通過するので、カーボン棒状粒子の連鎖部の結晶性を高めることができる。もちろん、ガス化されたナノチューブ化触媒を含む炭化水素は、アセチレンガスの導入部よりも下方の５００℃〜２０００℃の領域に導入してもよい。生成したカーボンブラックは、サイクロン、バグフィルター、電気集塵機等の捕集装置によって捕集される。その後、必要に応じて、酸処理等によるカーボンブラックの精製が行われる。
【００１９】
本発明の製造方法において、カーボン球状粒子の連鎖部（１）における球状粒子の大きさとその鎖状部の長さは、例えばアセチレンガスの導入量、炭化水素の導入量によって制御することができ、また棒状粒子の連鎖部（２）の棒状粒子の大きさとその鎖状部の長さは、例えば炭化水素の導入量、ナノチューブ化触媒量、これらの供給位置によって制御することができる。
【００２０】
本発明の組成物は、本発明のカーボンブラック又は本発明のカーボンブラック粉末を樹脂及びゴムの少なくとも一方に混合したものである。その混合方法の一例を示せば、原料を、例えばブレンダー、ヘンシェルミキサー等の混合機によって混合した後、更に必要に応じて、加熱ロール、ニーダー、一軸又は二軸の押出機等によって混練する方法をあげることができる。また、混合割合の一例を示せば、樹脂及びゴムの少なくとも一方が１００質量部に対して、カーボンブラックが５〜１５０質量部である。
【００２１】
樹脂としては、汎用プラスチック、汎用エンジニアリングプラスチック、スーパーエンジニアリングプラスチック、その他の樹脂を用いることができる。汎用プラスチックとしては、ポリエチレン、エチレン／酢酸ビニル樹脂、エチレン／ビニルアルコール樹脂、ポリメチルペンテン、環状オレフィン共重合体等のオレフィン系樹脂、ポリ塩化ビニル、エチレン／塩化ビニル樹脂等の塩化ビニル系樹脂、ポリスチレン、スチレン／アクリロニトリル樹脂、アクリロニトリル／ブタジエン／スチレン樹脂等のスチレン系樹脂、ポリメタクリル酸メチル等のアクリル系樹脂が挙げられる。汎用エンジニアリングプラスチックとしては、ポリエチレンテレフタレート、ポリブチレンテレフタレート等の熱可塑性ポリエステル、ポリアミド、ポリアセタール、ポリカーボネート、変性ポリフェニレンエーテルが挙げられる。スーパーエンジニアリングプラスチックとしては、ポリテトラフルオロエチレン、ポリフッ化ビニリデン等のフッ素樹脂、ポリフェニレンスルフィド、液晶ポリマー、ポリアクリレート、熱可塑性ポリイミド、ケトン系樹脂、スルホン系樹脂が挙げられる。その他の樹脂としては、フェノール樹脂、ユリア樹脂、メラミン樹脂、不飽和ポリエステル、アルキド樹脂、シリコーン樹脂、エポキシ樹脂、ウレタン樹脂、ポリビニルエステル、ポリイミド、フラン樹脂、キシレン樹脂、熱硬化性強化プラスチックやポリマーアロイが挙げられる。
【００２２】
また、ゴムとしては、例えば天然ゴム、スチレンブタジエンゴム、アクリロニトリルブタジエンゴム、ブチルゴム、アクリルゴム、エチレンプロピレンゴム、エチレンプロピレンターポリマー、エチレンとα−オレフィンとの共重合ゴム、シリコーンゴム、フッ素ゴム、ポリエステル等の熱可塑性エラストマー、クロロプレンゴム、ポリブタジエン、ヒドリンゴム、クロロスルホン化ポリエチレン等である。
【実施例】
【００２３】
次に実施例により本発明の具体的態様を更に詳細に説明するが、本発明はこれらの例によって限定されるものではない。
【００２４】
（実施例１〜３及び比較例）
縦型熱分解炉（全長６ｍ、直径０．５ｍ）の上方の温度２０００℃の部分から、表１に示す割合でアセチレンガスを熱分解炉に供給する一方、更にその上方の温度１０００℃の部分から、表１に示す割合でフェロセンとチオフェンを含むガス化したベンゼンを水素ガスに同伴させて熱分解炉に供給した。生成したカーボンブラックを熱分解炉の下部に直結されたバグフィルターから捕集した。実施例１と比較例で得られたカーボンブラックの透過型電子顕微鏡による組織観察を行った。それらの結果を図１、図３に示す。
【００２５】
【表１】
2009503182.tif 000002
【００２６】
実施例１〜３と比較例で得られたカーボンブラックの導電性付与能力を評価するため、以下に従って樹脂組成物を調整し体積固有抵抗を測定した。
【００２７】
（１）体積固有抵抗：カーボンブラックとPS樹脂（東洋スチレン社製商品名「Ｈ７００」）を表２に示す割合で配合し、混練機（東洋精機製作所社製商品名「ラボプラストミル」）を用い、ブレード回転数３０ｒｐｍ、温度１５０℃で１０分間混練した。この混練物を２００℃に加熱し９．８×１０６Ｐａの圧力で加圧成形して２×２０×７０ｍｍの試験片を作製し、デジタルマルチメータ（横河電機社商品名「デジタルマルチメータ  ７５６２」）を用い、ＳＲＩ２３０１に準じて体積固有抵抗を測定した。
（２）体積固有抵抗の測定で使用した試験片を２×５×５ｍｍの大きさに切断し、流動性測定器（東洋精機製作所社製商品名「メルトインデクサーＡ−１１１」）で２００℃の加熱下、５ｋｇの荷重下にて内径２ｍｍのノズルから流れる１０分間当たりの樹脂組成物の質量（ＭＦＩ）を測定した。得られた結果を表２に示す。
【００２８】
【表２】
2009503182.tif 000003
【００２９】
本発明のカーボンブラック（実施例１〜３）は、アセチレンブラック（比較例）よりも導電性付与能力と流動性に優れ、また登録商標「ケッチェンブラック」（ケッチェン・ブラック・インターナショナル社）よりも優れるものもあった（実験番号２と８対比）。
【００３０】
本発明のカーボンブラック又はカーボンブラック粉末は、樹脂・ゴムへの導電性付与剤の他に、塗料、一次電池、二次電池、燃料電池、キャパシタ等の電池用導電剤、帯電防止剤、導電紙用導電剤として利用することができる。
【産業上の利用可能性】
【００３１】
導電性付与能力に優れたカーボンブラック、その製造方法、導電性組成物を提供する。
【図面の簡単な説明】
【００３２】
【図１】本発明のカーボンブラックの構造の一例を示す電子顕微鏡写真（倍率：５万倍）
【図２】図１の電子顕微鏡写真のトレース図
【図３】アセチレンブラックの構造の一例を示す電子顕微鏡写真（倍率：５万倍）
【図４】図３の電子顕微鏡写真のトレース図
【図１】
2009503182.tif 000004
【図２】
2009503182.tif 000005
【図３】
2009503182.tif 000006
【図４】
2009503182.tif 000007
【国際調査報告】
2009503182.tif 000008
2009503182.tif 000009
2009503182.tif 000010